(57)【要約】【課題】従来のプリント配線板の場合、その伝熱性を高めた場合、折り曲げると割れやすくなると言った柔軟性が低下しやすく、柔軟性を高めようとすると熱伝導率を高めることが困難になるという課題があった。【解決手段】プリント配線板の製造に用いるプリプレグとして、ガラス繊維１２を必要最小限の半硬化樹脂体１３で覆った後、更にその表面に伝熱性の優れたコンポジット体１４を形成することで、その熱伝導性を高めても割れにくい伝熱プリント配線板２６を提供する。【選択図】図１
2009019152.tif 000002
【特許請求の範囲】
【請求項１】
硬化後の熱伝導率が０．５Ｗ／（ｍ・Ｋ）以上２０Ｗ／（ｍ・Ｋ）以下となる伝熱プリプレグであって、この伝熱プリプレグは、
ガラス織布または不織布と、その一部を露出するように含浸した第２の半硬化または硬化樹脂体と、これらを覆うコンポジット体と、からなり、
前記コンポジット体は、第１の半硬化樹脂と、この樹脂中に分散した無機フィラーと、からなる伝熱プリプレグ。
【請求項２】
硬化後の熱伝導率が０．５Ｗ／（ｍ・Ｋ）以上２０Ｗ／（ｍ・Ｋ）以下となる伝熱プリプレグであって、この伝熱プリプレグは、
ガラス織布または不織布と、このガラス織布または不織布からなる凹凸を表面に残すように含浸した第２の半硬化または硬化樹脂体と、これらを覆うコンポジット体と、からなり、
前記コンポジット体は、第１の半硬化樹脂と、この樹脂中に分散した無機フィラーと、からなる伝熱プリプレグ。
【請求項３】
ガラス織布または不織布は、結晶化ガラス繊維、石英ガラス繊維、強化ガラス繊維、アルミナ繊維、アラミド繊維のいずれか一つ以上の繊維からなる請求項１もしくは２のいずれか一つに記載の伝熱プリプレグ。
【請求項４】
第２の樹脂は、半硬化状態または硬化状態のエポキシ樹脂である請求項１もしくは２のいずれか一つに記載の伝熱プリプレグ。
【請求項５】
コンポジット体は、少なくとも半硬化状態のエポキシ樹脂と、
その中に分散されたアルミナ、窒化アルミ、窒化ホウ素、炭化ケイ素、窒化ケイ素、シリカ、酸化亜鉛、酸化チタン、酸化錫、炭素、酸化マグネシウム、ジルコン珪酸塩から選ばれた少なくとも１種類以上からなる無機フィラーと、からな請求項１もしくは２のいずれか一つに記載の伝熱プリプレグ。
【請求項６】
エポキシ樹脂の内、６０重量％以上１００重量％以下は、結晶性エポキシ樹脂である請求項４〜５のいずれか一つに記載の伝熱プリプレグ。
【請求項７】
エポキシ樹脂が、以下の構造式の結晶性エポキシ樹脂である請求項４〜５のいずれか一つに記載の伝熱プリプレグ。
【化１】
2009019152.tif 000013
【請求項８】
結晶性エポキシ樹脂の重合度は２０以下である請求項６または７のいずれか一つに記載の伝熱プリプレグ。
【請求項９】
硬化後の熱伝導率が０．５Ｗ／（ｍ・Ｋ）以上２０Ｗ／（ｍ・Ｋ）以下となる、少なくとも樹脂と、その中に分散された無機フィラーとからなる部材を用意する工程と、
前記部材を、ガラス織布または不織布と、その一部を含浸する半硬化または硬化樹脂体と、からなるシートの表面に塗布する工程と、
前記部材を半硬化状態とする工程と、
を有する伝熱プリプレグの製造方法。
【請求項１０】
硬化後の熱伝導率が０．５Ｗ／（ｍ・Ｋ）以上２０Ｗ／（ｍ・Ｋ）以下となる伝熱プリプレグと、
銅箔と、
を複数枚積層し硬化してなる伝熱プリント配線板であって、
前記伝熱プリプレグは、
ガラス織布または不織布と、その一部を露出するように含浸した半硬化または硬化樹脂体と、これらを覆うコンポジット体と、
からなる伝熱プリント配線板。
【発明の詳細な説明】
【技術分野】
【０００１】
本発明は、放熱が要求されるパワー系半導体、及び高機能半導体等の各種電子部品を高密度化に実装する際に用いられる伝熱プリプレグ及びその製造方法とこれを用いた伝熱プリント配線板に関するものである。
【背景技術】
【０００２】
従来、電子部品実装用のプリント配線板としては、ガラスエポキシ樹脂からなるプリプレグと銅箔とからなる部材を、複数枚積層、一体化し、硬化したものが用いられている。更に機器の小型化、高性能化に伴い、電子部品の発熱が課題となることも多く、放熱性（あるいは伝熱性）を有するプリント配線板が求められる。次に伝熱プリント配線板について説明する。
【０００３】
例えば熱伝導性を高めた結晶性エポキシ樹脂を用いて、熱伝導性を高めるものが提案されている。図１０を用いてその一例を説明する。すなわち図１０（Ａ）（Ｂ）は、共にメソゲン基を有する結晶性ポリマーを、磁場を用いて配向させ、熱伝導率を高くしようとする様子を説明する断面図である（例えば特許文献１参照）。
【０００４】
図１０（Ａ）（Ｂ）において、複数個の磁石１（例えば磁場発生手段としての永久磁石）の間には、矢印２で示した磁力線が発生している。そしてこの矢印２で示した磁力線の間に、金型３の中にセットした樹脂４（例えば硬化する前の液体状態の結晶性エポキシ樹脂）を置き、この磁場の中で樹脂４を熱硬化させる。図１０（Ａ）は樹脂４に対して垂直な方向に磁場をかける様子を、図１０（Ｂ）は平行な方向の磁場をかける様子を示す。
【０００５】
しかし元々磁化されにくい結晶性エポキシを配向させるためには、磁束密度５〜１０テラスの高磁場中で、温度１５０〜１７０℃に加熱した金型３の内部で、１０分〜１時間硬化させる等の特殊な処理が必要になる。またこうして形成した結晶性エポキシ樹脂は、熱伝導性や物理強度（例えば曲げ強度）に異方性を有している可能性がある。その結果、こうした結晶性エポキシ樹脂を用いて作製したプリプレグやプリント配線板は、方向依存性（あるいは異方性）を有してしまうため、柔軟性が低下する（例えば耐折り曲げ性が低下する、あるいは曲げると割れやすい）という課題が発生しやすい。
【０００６】
一方、従来からプリプレグの熱伝導率を高めるために、無機質充填材を高密度に添加することが提案されていた。しかし無機質充填材を高密度に添加したシート状のプリプレグは、硬くて曲がりにくく、捲回しただけで割れることもある。また、熱伝導率の低いガラス繊維に対する無機質充填材の量を増やすためにはガラス織布を薄くする必要があり、強度が低下する。
【０００７】
そしてこのように硬くて曲がりにくいプリプレグを積層、硬化してなるプリント配線板自体も、曲げると折れやすくなる。そのため、こうしたプリント配線板に電子部品を機械実装する際あるいは実装後のプリント配線板の機器への装着時に、課題が発生する可能性がある。
【０００８】
こうした課題に対して、熱伝導性と取り扱い性（例えば、プリプレグシートの作業性、耐折り曲げ性）の両方を改善しようとする提案がなされていた。
【０００９】
図１１は、折り曲げ性を改善した従来の伝熱プリプレグの一例を示す断面図であり、例えば特許文献２で提案されたものである。図１１において、従来の伝熱プリプレグ５は、ガラス繊維６、熱硬化性樹脂層（内層部分）７、無機質充填材添加熱硬化性樹脂層（外層部分）８から構成されている。ここで無機質は、外層部分を構成する無機質充填材添加熱硬化性樹脂層８の熱伝導率を高めるために添加したものである。そして図１１に示すように、無機質充填材添加熱硬化性樹脂層８は、従来の伝熱プリプレグ５の外層部分を構成し、ガラス繊維６を覆う部分（いわゆる内層部分）は、無機質充填材を含まない熱硬化性樹脂層７とする。無機質充填材が含浸しないガラス繊維６の層が存在することによって、ガラス繊維６の剛性が増加することなく（あるいはガラス繊維６の柔軟性を保つことで）、シート状の従来の伝熱プリプレグ５の折り曲げ性（あるいは柔軟性）を高めるものである。
【００１０】
しかし図１１に示した構成では、従来のプリプレグ５の厚み方向での熱伝導性が阻害されてしまう可能性がある。これはガラス繊維６や熱硬化性樹脂層７の熱伝導率が、外層部分の無機質充填材添加熱硬化性樹脂層８に比べて、熱伝導率が低いためである。
【特許文献１】特開２００４−２２５０５４号公報
【特許文献２】特開平３−１７１３４号公報
【発明の開示】
【発明が解決しようとする課題】
【００１１】
このように従来のプリント配線板の場合、プリント配線板の熱伝導率を高めようとすると、折り曲げると割れやすくなると言った柔軟性が低下しやすく、柔軟性を高めようとすると熱伝導率を高めることが困難になるという課題があった。
【００１２】
そこで本発明は、プリプレグを構成するガラス織布に着目し、プリント配線板の熱伝導率を高めながらも、その柔軟性を保てるプリプレグを提供することを目的とする。
【課題を解決するための手段】
【００１３】
この目的を達成するために、本発明は、硬化後の熱伝導率が０．５Ｗ／（ｍ・Ｋ）以上２０Ｗ／（ｍ・Ｋ）以下となる伝熱プリプレグであって、この伝熱プリプレグは、ガラス織布または不織布と、その一部を露出するように含浸した第２の半硬化または硬化樹脂体と、これらを覆うコンポジット体とからなり、前記コンポジット体は、第１の半硬化樹脂と、この樹脂中に分散した無機フィラーとからなる伝熱プリプレグとするものである。
【発明の効果】
【００１４】
本発明の伝熱プリプレグ及びその製造方法とこれを用いた伝熱プリント配線板によれば、プリプレグの厚み方向における伝熱性に影響を与えるガラス織布部分を含浸する半硬化樹脂体の厚みを最小限とし、更には積極的にガラス繊維の一部を半硬化樹脂体の外側に露出させる（あるいは凹凸状に突出させる）ようにすることで、コンポジット体による伝熱性を高めることになる。その結果、熱伝導率の低いガラス織布または不織布の厚みを最小限とし、更にはガラス織布または不織布の開口部（例えばガラス織布の隙間部分）をも介した厚み方向の熱伝導率を高めることができる。従って、無機質充填材が比較的低い密度でも厚み方向の高熱伝導化を実現できるためプリプレグの柔軟性を確保できる。
【００１５】
これにより、シート状でのプリプレグ自体での取り扱い性、更にはこのプリプレグシートを積層、硬化して作製したプリント配線板の機械的強度を高められる（例えば、曲げても割れにくい）。ガラス織布は、基板作製時のプレス成形の圧力で、ガラス繊維の束が変形するため開口部が激減する。プリプレグ形成前にガラス織布の少なくとも一部を樹脂によって固定（あるいは樹脂を半硬化、あるいは硬化させる）することで、プレス成形時に開口部を確保したまま基板を作製できる。
【００１６】
そして本発明の伝熱プリプレグを用いて作製した伝熱プリント配線板を用いることで、半導体の温度が低減し、熱対策が容易になる。また、電子部品等を高密度実装することができ、液晶テレビやプラズマＴＶ、各種電子機器の小型化、高性能化が可能となる。
【発明を実施するための最良の形態】
【００１７】
（実施の形態１）
以下、本発明の実施の形態１における伝熱プリプレグについて説明する。
【００１８】
図１は、実施の形態１における伝熱プリプレグの断面図である。
【００１９】
まず図１を用いて説明する。図１は、実施の形態１における伝熱プリプレグの断面図である。図１において、１１は伝熱プリプレグ、１２はガラス繊維、１３は半硬化樹脂体、１４はコンポジット体である。
【００２０】
図１に示すように、伝熱プリプレグ１１は、その中央部にガラス繊維１２からなるガラス織布もしくは不織布が形成され、その一部を半硬化樹脂体１３で覆っている。
【００２１】
なお半硬化樹脂体１３で、ガラス繊維１２を覆う場合、必要最小限の樹脂量でガラス繊維１２を覆うことが望ましい。そしてガラス繊維１２の一部を、半硬化樹脂体１３から積極的に露出させ、あるいは半硬化樹脂体１３の表面にガラス繊維１２の一部を凹凸状に突出させる（なお半硬化樹脂体１３の表面に凹凸状に突出したガラス繊維１２の表面は、半硬化樹脂体１３の薄い皮膜で覆われていても良い。必要最小限の半硬化樹脂体１３で、ガラス繊維１２を覆うことで、ガラス繊維１２が切れにくく、傷付きにくくなるため、その取扱いが容易となる）。
【００２２】
そして、ガラス繊維１２が露出した（あるいは半硬化樹脂体１３の表面にガラス繊維１２に起因する凹凸が発生した）表面を、コンポジット体１４で覆っている。
【００２３】
次に図２〜図３を用いて更に詳しく説明する。
【００２４】
図２は、ガラス織布を半硬化樹脂で覆う様子を説明する断面図及び上面図である。図２において、１５はガラス織布、１６は露出部である。
【００２５】
図２（Ａ）と（Ｂ）は、それぞれガラス織布１５の断面図と上面図である。図２（Ａ）に示すように、ガラス織布１５は、ガラス繊維１２から構成している。図２（Ｂ）において、ガラス織布１５は、ガラス繊維１２が縦横に織られたものであることを示す。
【００２６】
次に、このガラス織布１５の一部を、半硬化樹脂体１３に含浸させる。図２（Ｃ）は、ガラス織布１５の一部を、半硬化樹脂体１３に含浸させた様子を説明する断面図である。図２（Ｃ）において、ガラス織布１５の一部は、半硬化樹脂体１３から露出し、露出部１６を構成する。なお露出部１６において半硬化樹脂体１３から露出したガラス繊維１２の表面は、半硬化樹脂体１３で覆われていても良い。これは露出部１６に露出したガラス繊維１２の表面の半硬化樹脂体１３を部分的に除去することは、コストアップする可能性があるためである。
【００２７】
次に図３を用いて、ガラス織布１５を必要最小限の半硬化樹脂体１３で覆う様子を説明する。
【００２８】
図３は、ガラス繊維１２を必要最小限の半硬化樹脂体１３で覆う様子を説明する断面図である。図３において、１７は部材、１８は槽、１９は設備、２０は矢印である。
【００２９】
図３において、設備１９は、プリプレグの製造設備の一部（例えば、ロール等の回転部分）を模式的に示すものである。槽１８の中には、半硬化樹脂体１３を形成する部材、例えばエポキシ樹脂やその硬化剤等を、所定の溶剤（例えばメチルエチルケトン、シクロペンタノン等）に溶解した状態でセットしている。
【００３０】
まずガラス織布１５として、厚み２０ミクロンのものを用意した。そして図３に示すように、ガラス織布１５を、設備１９にセットし、矢印２０ａに示す方向に送り、槽１８にセットした部材１７を含浸させる。そして設備１９を、矢印２０ｂに回しながら、ガラス織布１５に含浸させる部材１７（半硬化樹脂体１３を形成する部材としては、例えば、エポキシ樹脂に硬化剤や希釈用溶剤を添加したものを使うことができる）の含浸量を必要最小限に調整する。そして乾燥機等（図示していない）の中を矢印２０ｃのように流して部材１７から溶剤成分を除去する。更に加熱等により部材１７に含まれる樹脂成分を半硬化状態（本硬化の前の状態、いわゆるＢステージ状態）とし、半硬化樹脂体１３とする。こうして、ガラス織布１５に連続的に半硬化樹脂体１３を含浸させる。なおこの状態で、ガラス織布１５を固定する樹脂を硬化させても良い（あるいは硬化樹脂体としても良い）。このようにガラス織布１５を積極的にエポキシ樹脂等で硬化（あるいは半硬化）させることで、後述する図４（Ａ）等における積層時に、ガラス織布１５が広がる（あるいは開口率が低下する）ことを防止できる。なおこれらの製造方法はこれに限定されるものではない。
【００３１】
その後、この上に、コンポジット体１４を塗布等によって形成し、最後に図１に示した伝熱プリプレグ１１を作製する。
【００３２】
次にコンポジット体１４の形成方法について説明する。まず図３の槽１８に、コンポジット体１４を構成する部材１７をセットする。そして図２（Ｃ）に示したガラス織布１５と、その一部を含浸する半硬化樹脂体１３の表面に、コンポジット体１４を塗布、形成する。この場合も、図３の設備１９を調整する（例えば、２本のローラーに挟まれたギャップ部分を調整する）ことができる。その後、加熱等によりコンポジット体１４から溶剤成分等を除去し、半硬化状態（本硬化前の状態、いわゆるＢステージ状態）とする。なお伝熱プリプレグ１１の製造方法としては、図３に示したようなディップ式の塗工装置以外に、ダイコータ、コンマコータ、リバースコータ、キスコータ等の各種市販のコータ（塗工装置）を用いることができる。
【００３３】
次に、コンポジット体１４について説明する。コンポジット体１４は、伝熱プリプレグ１１が硬化後に熱伝導率が０．５Ｗ／（ｍ・Ｋ）以上、２０Ｗ／（ｍ・Ｋ）以下となる材料を選ぶことが望ましい。硬化後の熱伝導率が０．５Ｗ／（ｍ・Ｋ）未満の場合、熱伝導の効果が得られにくい場合がある。また熱伝導率が２０Ｗ／（ｍ・Ｋ）を越える材料は高価であり、取り扱いが難しい場合がある。
【００３４】
ここで硬化後に０．５Ｗ／（ｍ・Ｋ）以上、２０Ｗ／（ｍ・Ｋ）以下を実現するには、少なくともコンポジット体１４として、樹脂とこの樹脂中に分散した無機フィラーとから構成することが望ましい。
【００３５】
そしてこの樹脂としてはエポキシ樹脂を、無機フィラーとしてはアルミナ、窒化アルミ、窒化ホウ素、炭化ケイ素、窒化ケイ素、シリカ、酸化亜鉛、酸化チタン、酸化錫、炭素、酸化マグネシウム、ジルコン珪酸塩から選ばれた少なくとも１種類以上からなる無機フィラーとすることができる。
【００３６】
更には、樹脂をエポキシ樹脂とゴム樹脂の混合物、あるいはエポキシ樹脂と熱可塑性樹脂の混合物とすることもできる。なおエポキシ樹脂等を硬化させるための硬化剤等を必要に応じて添加することは言うまでもない。
【００３７】
なおこれら樹脂を半硬化状態とすることで、伝熱プリプレグ１１の表面に形成したコンポジット体１４となる。
【００３８】
なおガラス繊維１２を必要最小限で覆う半硬化樹脂体１３を、第２の樹脂体とすることができる。第２の樹脂体は、エポキシ樹脂とすることができる。また第２の樹脂体は、半硬化状態であっても良いが、硬化状態としても良い。硬化状態とすることで、伝熱プリプレグ１１の積層時に、ガラス繊維１２がずれにくくできる（あるいは広がりにくくできる）。
【００３９】
またコンポジット体１４を構成する樹脂を、第１の樹脂体とすることができる。なお伝熱プリプレグ１１を構成するコンポジット体１４においては、第１の樹脂体は、半硬化状態とすることが望ましい。これは複数枚の伝熱プリプレグ１１を積層、硬化し、一体化するためである。
【００４０】
なお第１の樹脂体と、第２の樹脂体を同じものとしても良い。
【００４１】
次に、図４〜図５を用いて、伝熱プリント配線板の製造方法の一例について説明する。
【００４２】
図４（Ａ）（Ｂ）は、共に伝熱プリプレグ１１の表面に銅箔を固定（あるいは一体化）する方法の一例を説明する断面図である。図４（Ａ）（Ｂ）において、２１はプレス、２２は銅箔、２３は積層体である。
【００４３】
まず図４（Ａ）に示すように、半硬化樹脂体１３を表面に形成した伝熱プリプレグ１１の一面以上に銅箔２２をセットする。そして、プレス２１を、矢印２０に示すように動かし、伝熱プリプレグ１１の一面以上に銅箔２２を貼り付ける。なお図４（Ａ）（Ｂ）において、プレス２１にセットする金型等は図示していない。そしてこれら部材１７を所定温度で加圧一体化する。その後、図４（Ｂ）に示すようにプレス２１を矢印２０の方向に引き離す。こうして銅箔２２を伝熱プリプレグ１１の一面以上に固定し、積層体２３とする。このようにして接着剤等を用いずに銅箔２２を伝熱プリプレグ１１の上に固定することで、出来上がった積層体２３の高伝熱化を実現する。
【００４４】
次に積層体２３の一面以上に固定した銅箔２２を所定形状にパターニングする。なおパターニングの工程（フォトレジストの塗布、露光、現像、銅箔２２のエッチング、フォトレジストの除去工程等）は図示していない（省略している）。
【００４５】
次に図５（Ａ）〜（Ｃ）を用いて、積層体２３を積層し、４層の伝熱プリント配線板を作製する様子を説明する。
【００４６】
図５（Ａ）〜（Ｃ）は、共に多層（例えば４層）プリント配線板を作製する様子を断面で説明する模式図である。図５（Ａ）〜（Ｃ）において、２４は孔、２５は銅メッキ部、２６は伝熱プリント配線板である。
【００４７】
まず図５（Ａ）に示すように、少なくともその一面以上に、銅箔２２を所定パターン形状に加工した積層体２３を用意する。そしてこの積層体２３を挟むように、伝熱プリプレグ１１をセットする。更に伝熱プリプレグ１１の外側に、銅箔２２をセットする。なお市販の銅箔２２を用いる場合、その粗面側を伝熱プリプレグ１１側にセットすることで、銅箔２２と伝熱プリプレグ１１との接着力（例えば、アンカー効果や投錨効果）を高められる。そしてこの状態でプレス装置（図示していない）を用いて、これら部材１７を加圧、加熱、一体化する。このプレス時に加熱することで、伝熱プリプレグ１１の表面に形成した半硬化状態のコンポジット体１４が軟化し、伝熱シート１１上に固定した銅箔２２のパターンの埋め込み（あるいはパターンによる段差の埋め込み）や、銅箔２２との密着力を高める効果が得られる。また接着剤を用いることなく、銅箔２２を固定する効果も得られる。こうして積層体２３を作製する。
【００４８】
次にこの積層体２３の所定位置に孔２４を形成し、図５（Ｂ）の状態とする。図５（Ｂ）において、孔２４はドリルやレーザ等（共に図示していない）で形成したものである。
【００４９】
その後、孔２４の内壁等に銅メッキを行い、図５（Ｃ）の状態とする。図５（Ｃ）に示すようにして、銅メッキ部２５によって、内層や表層に形成した銅箔２２の間の層間接続を行う。次にソルダーレジスト（図示していない）等を形成することで、伝熱プリント配線板２６となる。
【００５０】
（実施の形態２）
次に実施の形態２として、ガラス織布１５の開口率を増加させ、伝熱プリプレグ１１の厚み方向での熱伝導を高める場合について説明する。
【００５１】
図６は、開口率を増加させたガラス織布１５を説明する図である。図６（Ａ）（Ｂ）は、それぞれ開口率を高めたガラス織布１５の断面図と上面図である。
【００５２】
図６（Ｂ）において、ガラス繊維１２ａ、１２ｂは、ガラス織布１５を構成する横糸、縦糸に相当する。ここでガラス繊維１２ａ、１２ｂは共に複数本のガラス繊維１２を束ねたものからなる。２７は開口部である。開口部２７は、ガラス繊維１２ａ、１２ｂの無い部分（図６（Ｂ）の長方形、あるいは四角形で図示した部分）であるが、開口部２７は、図示した形状に限定する必要はない。なお図６（Ａ）の矢印２０で示した部分が、図６（Ｂ）の開口部２７に相当する。
【００５３】
実施の形態２では、ガラス織布１５に、図６（Ａ）（Ｂ）に示すように積極的に開口部２７を形成する。
【００５４】
なおガラス織布１５における開口率は、２５％以上５０％以下が望ましい。開口率が２５％未満の場合、伝熱プリプレグ１１の厚み方向の熱伝導性（つまり開口部２７を介した熱伝導）に影響を与える場合がある。また開口率が５０％を超えた場合、伝熱プリプレグ１１の引張り強度に影響を与える可能性がある。
【００５５】
ここで開口率とは、スクリーン印刷等に使われるスクリーンにおいて、オープニング率とも呼ばれる割合に相当する。この開口率は、ガラス織布１５を投影した場合における、全体に対する開口部２７の面積割合を百分率（単位は％）で表示したものである。
【００５６】
ガラス織布１５（あるいはガラス不織布、なおガラス不織布は図示していない）の厚みは、１０ミクロン以上３００ミクロン以下が望ましい。ガラス織布１５（ガラス不織布も含む）の厚みが１０ミクロン未満の場合、伝熱プリプレグ１１（あるいは伝熱プリプレグ１１を硬化してなる伝熱プリント配線板２６）の機械強度（例えば引張り強度等）に影響を与える可能性がある。ガラス織布１５（あるいはガラス不織布）の厚みが３００ミクロンを越えた場合、伝熱プリプレグ１１の厚みが増加してしまうため、取り扱い性（例えば、捲回しにくい等）に影響を与える場合がある。
【００５７】
なおガラス織布１５の代わりにガラス不織布を用いることで、その開口率を上げられるため、伝熱プリプレグ１１の伝熱性を高められる。またガラス織布１５を用いることで、伝熱プリプレグ１１のＸＹ方向での強度を上げる効果が得られるため、その寸法安定性、機械強度を高める効果が得られる。
【００５８】
更に伝熱プリプレグ１１をＸＹ方向に縮みにくくすることで、伝熱プリプレグ１１のＺ方向（厚み方向）を伸びにくくすることができる。この結果、プリント配線板のＺ方向の信頼性（例えば、スルーホール部分の接続信頼性）を高める効果が得られる。これはＺ方向の熱膨張が抑えられるためである。
【００５９】
またガラス織布１５（ガラス不織布も含む）の開口率を高めることで、伝熱プリプレグ１１のレーザやドリルによるビア孔の加工性を高める効果も得られる。
【００６０】
なお伝熱プリプレグ１１の厚みは、２０ミクロン以上５００ミクロン未満が望ましい。伝熱プリプレグ１１の厚みが２０ミクロン未満の場合、伝熱プリプレグ１１（あるいは伝熱プリプレグ１１を硬化してなる伝熱プリント配線板２６）の機械強度（例えば引張り強度等）に影響を与える可能性がある。また厚みが５００ミクロンを超えた場合、取り扱い性（例えば、捲回しにくい等）に影響を与える場合がある。
【００６１】
図７は、開口率の高いガラス織布１５に半硬化樹脂体１３を形成した様子を説明する図である。図７（Ａ）（Ｂ）は、それぞれ半硬化樹脂体１３を形成した状態のガラス織布１５の断面図と上面図である。
【００６２】
図７に示すように、開口率の高いガラス織布１５の一部を、図３で説明したようにして半硬化樹脂体１３で覆う。ここで必要最小限の半硬化樹脂体１３を用いることで、図７（Ａ）の矢印２０ａに示すように、その一部に半硬化樹脂体１３が無い部分（いわゆる孔２４の部分）を形成できる。
【００６３】
図７（Ｂ）は、開口部２７の一部を半硬化樹脂体１３で覆った様子を示す上面図である。図７（Ｂ）の孔２４は、開口部２７を埋める半硬化樹脂体１３の無い部分を示す。必要に応じて、ガラス織布１５に形成した開口部２７全てに孔２４を形成しても良い。この場合、図３で示す塗工工程において、設備１９で示したロール間のギャップを狭くする、あるいは圧縮空気を吹き付ける等で対応できる。次に、図８を用いて、開口部２７に形成した孔２４を、コンポジット体１４で埋める様子を説明する。
【００６４】
図８は、開口率の高いガラス織布１５を用いて作製した伝熱プリプレグ１１を説明する図である。図８（Ａ）（Ｂ）は、それぞれ開口率の高いガラス織布１５を用いて作製した伝熱プリプレグ１１の断面図と上面図である。図８に示すように、開口部２７に形成した孔２４を、コンポジット体１４で埋めることで、出来上がった伝熱プリプレグ１１の厚み方向の伝熱性を高めることができる。なお開口部２７を埋める半硬化樹脂体１３の厚みを薄くすることでも、出来上がった伝熱プリプレグ１１の厚み方向の伝熱性を高めることができることは言うまでもない。
【００６５】
このように、実施の形態２で説明する伝熱プリプレグ１１は、ガラス繊維１２に開口部２７を積極的に形成し、この開口部２７を用いて伝熱プリプレグ１１の厚み方向での熱伝導率を高めることになる。
【００６６】
なおガラス織布１５の厚みより、コンポジット体１４の厚み相当分、伝熱プリプレグ１１の厚みの方を厚くすることが望ましい。これは伝熱プリプレグ１１の方を、ガラス織布１５の厚みより厚くすることで、上付き樹脂（いわゆる、ガラス織布１５の表面を覆う余分な半硬化樹脂体１３）とするためである。そしてこのコンポジット体１４からなる上付き樹脂を一定量確保することで、図５（Ａ）（Ｂ）における内層パターンとなる銅箔２２の厚みの吸収効果が得られる。この厚み吸収効果によって、図５（Ｃ）に示す伝熱プリント配線板２６の表面に、凹凸が発生しにくくなる。
【００６７】
（実施の形態３）
次に、実施の形態３として、実施の形態１や２で用いた半硬化樹脂体１３やコンポジット体１４を構成する部材１７について説明する。
【００６８】
コンポジット体１４としては、エポキシ樹脂を主体とする熱硬化性樹脂に、熱伝導性を高める無機フィラー、伝熱プリント配線板２６の柔軟性（あるいは割れにくさ）を高めるために、ゴム樹脂等を添加したものを使うことができる。
【００６９】
まず、ゴム樹脂を添加する場合について説明する。ここで、ゴム樹脂としては、ＮＢＲ（ニトリルゴム）等を用いることができる。
【００７０】
ニトリルゴム（ＮＢＲ）以外にも、ゴム樹脂としては水素化ニトリルゴム（ＨＮＢＲ）、ふっ素ゴム（ＦＫＭ、ＦＦＫＭ）、アクリルゴム（ＡＣＭ）、シリコーンゴム（ＶＭＱ、ＦＶＭＱ）、ウレタンゴム（ＡＵ、ＥＵ）、エチレンプロピレンゴム（ＥＰＭ、ＥＰＤＭ）、クロロプレンゴム（ＣＲ）、クロロスルフォン化ポリエチレン（ＣＳＭ）、エピクロルヒドリンゴム（ＣＯ、ＥＣＯ）、天然ゴム（ＮＲ）、イソプレンゴム（ＩＲ）、スチレンブタジエンゴム（ＳＢＲ）、ブタジエンゴム（ＢＲ）、ノルボルネンゴム（ＮＯＲ）、熱可塑性エラストマー（ＴＰＥ）等から一つ以上を選ぶことができる。
【００７１】
またこれらのゴム樹脂は、微粒子状で添加しても良い。微粒子状で添加することで、少ない添加量で、機械的強度を向上させる効果が得られる。これは微粒子で添加することで、エポキシ樹脂とゴム樹脂との界面が増加するためと考えられる。なおゴム樹脂の粒径は０．１ミクロン以上１０ミクロン以下（望ましくは１ミクロン以下）が望ましい。粒径が０．１ミクロン未満のゴム樹脂は特殊で高価な場合がある。また粒径が１０ミクロンを超えると、伝熱プリプレグ１１の薄層化に影響を与える場合がある。
【００７２】
次に熱可塑性樹脂を添加する場合について説明する。ゴム樹脂の代わりに、熱可塑性樹脂を添加しても良い。例えばコンポジット体１４として、エポキシ樹脂を主体とする熱硬化性樹脂に、熱伝導性を高めるための無機フィラー、プリント配線板としての成形性を高めるために、熱可塑性樹脂を添加することができる。なお熱可塑性樹脂のＴｇ（Ｔｇはガラス転移温度）は１３０℃以下の熱可塑性樹脂を添加したものを使うことができる。また半導体の使用上限温度が１２５℃であるため、１２５℃を超える必要が無い。そのためＴｇを１２５℃以下（バラツキを考慮すると１３０℃以下）とすることで、それ以下の温度でプリント配線板に一定の柔軟性（あるいは丈夫さ、耐衝撃性）を与えられる。なおプリント配線板（あるいは伝熱プリプレグ１１）の長期の保存性を考えた場合、熱可塑性樹脂のＴｇは５０℃以上にすることも可能である。
【００７３】
なおゴム樹脂同様に熱可塑性樹脂も、微粒子状態として、エポキシ樹脂等にて添加しても良い。こうすることで、少量でも機械的強度の改善効果が得られる。またゴム樹脂、熱可塑性樹脂の併用、更には他の微粒子系の樹脂（例えば、コアシェル構造の微粒子、あるいはアクリレート系共重合体、ＰＭＭＡ等の微粒子）を添加しても、同様な機械的強度の改善効果が得られる。
【００７４】
更に熱可塑性樹脂の一種であるアクリル系樹脂を微粒子形状とし、これを効力緩和剤、複合材料強化材の用途のため添加することもできる。この場合も、その粒径は０．１ミクロン以上１０ミクロン以下（望ましくは５ミクロン以下、更には１ミクロン以下）が望ましい。粒径が０．１ミクロン未満のものは、エポキシ樹脂中への分散が難しい場合がある。また粒径が１０ミクロンを超えると、伝熱性や成形性に影響を与える場合がある。なおアクリル系の樹脂は、熱可塑性の樹脂である。また熱可塑性の樹脂を、微粒子状態で添加する場合、これら樹脂の添加量を減らすことができる。これは、微粒子で添加することで、主成分となるエポキシ樹脂等との界面が増加するためである。
【００７５】
なおこれらゴム樹脂、熱可塑性樹脂、あるいはこれらの微粒子の添加による柔軟性の改善は、エポキシ樹脂の硬化後（例えば、伝熱プリント配線板２６の状態）のみならず、エポキシ樹脂の半硬化状態（例えば、伝熱プリプレグ１１の状態）でも発現できる。その結果、伝熱プリプレグ１１の柔軟性を大幅に改善できる。
【００７６】
また発明者らの実験では、これらゴム樹脂、熱可塑性樹脂、あるいはこれらの微粒子の添加によって、柔軟性の改善のみならず、耐白化性（白化とは、例えばガラス繊維１２と、半硬化樹脂体１３や硬化済の樹脂部分との剥離を言う）を高める効果も得られることが判った。これは、無機フィラーを添加したことによるガラス繊維１２と樹脂部分との接着力への影響や熱膨張係数の変化に対して、添加したゴム樹脂、熱可塑性樹脂、あるいはこれら樹脂材料を添加することで接着強化あるいは応力緩和等の効力があったためと思われる。その結果、実施の形態２等で提案する伝熱プリプレグ１１を複数枚積層、硬化する場合に、例え積層条件等に色々な変動が発生した場合であっても白化の抑制効果が得られる。
【００７７】
なおエポキシ樹脂の内、６０重量％以上１００重量％以下を結晶性エポキシ樹脂とすることで、樹脂部分での熱伝導率を高めることができる。結晶性エポキシ樹脂の、エポキシ樹脂全体に占める割合が６０重量％未満の場合、結晶性エポキシ樹脂の添加効果が得られない場合がある。またエポキシ樹脂全てを（あるいは１００重量％を）結晶性エポキシとすることで、熱伝導を高められる。また硬化後の結晶性エポキシ樹脂は、場合によっては割れやすくなる場合があるが、ゴム樹脂や熱可塑性樹脂等を添加することで、割れにくくできる。なおこれらを微粒子として添加することで、熱伝導に対する影響を抑えられる。
【００７８】
（化１）は、結晶性エポキシ樹脂の一例を示す構造式である。
【００７９】
【化１】
2009019152.tif 000003
【００８０】
（化１）において、結晶性エポキシ樹脂の構造式におけるＸは、Ｓ（硫黄）もしくはＯ（酸素）、Ｃ（炭素）、なし（短結合）である。またＲ１、Ｒ２、Ｒ３、Ｒ４はＣＨ３、Ｈ、ｔ−Ｂｕ等である。またＲ１〜Ｒ４は同じであっても良い。
【００８１】
（化２）は、結晶性エポキシ樹脂の硬化に用いる硬化剤の構造図である。
【００８２】
【化２】
2009019152.tif 000004
【００８３】
（化２）の構造式においてＸは、Ｓ（硫黄）、Ｏ（酸素）もしくは短結合である。（化１）の主剤と、（化２）の硬化剤を混合し、重合させたものも結晶性エポキシ樹脂と呼んでもよい。
【００８４】
なお主剤と硬化剤の割合は、エポキシ当量から計算する。また硬化剤として（化２）以外の硬化剤を使っても良い。なお結晶性エポキシ樹脂としては、以下の（化３）〜（化８）に示したものも使うことができる。
【００８５】
【化３】
2009019152.tif 000005
【００８６】
【化４】
2009019152.tif 000006
【００８７】
【化５】
2009019152.tif 000007
【００８８】
【化６】
2009019152.tif 000008
【００８９】
【化７】
2009019152.tif 000009
【００９０】
【化８】
2009019152.tif 000010
【００９１】
（化３）〜（化８）は、共に結晶性エポキシ樹脂の一例を示す構造図である。このような結晶性エポキシ樹脂は、融点が５０〜１２１℃程度で、更に溶解粘度も低い（例えば、１５０℃における粘度は６〜２０ｍＰａ・ｓ）ため、無機フィラーを混合、分散させやすい効果が得られる。なおこれら結晶性エポキシ樹脂の重合度は２０以下（更に１０以下、望ましくは５以下）が適当である。重合度が２０より大きい場合、分子が大きくなりすぎて結晶化しにくくなる場合がある。
【００９２】
なお結晶性エポキシ樹脂を用いた場合、ここに添加する熱可塑性樹脂にフェニル基を有したものを用いることで、その熱伝導率と機械的強度の両方を向上させることができる。次に、熱可塑性樹脂にフェニル基を有したものを添加する効果について説明する。
【００９３】
結晶性エポキシ樹脂（フェニル基を有するものが望ましい）に、同じフェニル基を有した熱可塑性樹脂を添加することで、結晶性エポキシの結晶性を保持しながら、その柔軟性を高めることができる。ここでフェニル基を有した熱可塑性樹脂としては、ＰＰＥ（ポリフェニレンエーテル）、ＰＰＳ（ポリフェニレンスルフィド）、ＰＥＳ（ポリエーテルスルホン）等のフェニル基を主鎖に含んだ熱可塑性樹脂を用いることができる。こうした熱可塑性樹脂は、エポキシ樹脂に添加しても、熱伝導性に影響を与えにくい。またこうした熱可塑性樹脂を添加することで、出来上がった伝熱プリント配線板２６の強度（例えば割れにくさ）を高める効果が得られる。
【００９４】
次にゴム樹脂や、熱可塑性樹脂等と、エポキシ樹脂の比率について説明する。全樹脂に対して、ゴム樹脂や熱可塑性樹脂のいずれか一方だけの添加量は、１重量％以上１０重量％以下の範囲内とすることが望ましい。ゴム樹脂や熱可塑性樹脂のいずれか一方だけの添加量が、全樹脂に対して１重量％未満の場合、添加効果が得られない場合がある。またゴム樹脂や熱可塑性樹脂のいずれか一方だけの添加量が、１０重量％を超えると、エポキシ樹脂の割合が低下するため、出来上がった伝熱プリント配線板２６の熱伝導率が影響を受ける可能性がある。
【００９５】
なおこれら部材を、微粒子として添加することで、添加量を減らすことができる。この場合、ゴム樹脂や熱可塑性樹脂のいずれか一方だけの添加量の加減を、０．５重量％以上とすることができる。０．５重量％未満の場合、微粒子として添加してもその効果が得られない場合がある。なおゴム樹脂と、熱可塑性樹脂の両方を組み合わせることも可能である。
【００９６】
なお無機フィラーと全樹脂（ここで全樹脂とは、ゴム樹脂や熱可塑性樹脂、結晶性エポキシ樹脂を含むエポキシ樹脂、硬化剤等の合計の意味である）の比率において、無機フィラーは５０〜９５体積％（つまり残りの全樹脂は５０〜５体積％）の範囲内が望ましい。無機フィラーの割合が５０体積％未満の場合、出来上がった伝熱プリント配線板２６の熱伝導率が低下する場合がある。また無機フィラーの割合が９５体積％より大きくなると、プリント配線板としての積層性、孔加工性等に影響を与える場合がある。
【００９７】
また無機フィラーの平均粒径は、０．０１μｍ以上５０μｍ以下の範囲が望ましい。平均粒径が小さいほど比表面積が増えるため、放熱面積が増え、放射効率が高まるが、平均粒径が０．０１μｍ以下になると、比表面積が大きくなり、コンポジット体１４の混練が難しくなる。また５０μｍを超えると、ガラス織布１５に形成した開口部２７への充填が難しくなる。
【００９８】
なお無機フィラーの充填率を増加するために、異なる粒度分布を有する複数種の無機フィラーを選び、これらを混合して使用しても良い。
【００９９】
次に実施の形態３として、実施の形態１〜２で作製した伝熱プリント配線板２６の測定結果の一例について説明する。
【０１００】
（実施の形態４）
実施の形態４では、実施の形態１〜３で作製した伝熱プリント配線板２６の特性等について測定した結果の一例を説明する。
【０１０１】
（実験１）
実験１としてガラス織布１５の開口率と、熱伝導の関係について調べた結果を、表１、表２に示す。表１は従来のガラス織布１５（ＩＰＣ名称２１１６、縦糸６０本／インチ、横糸５８本／インチ、フィラメントＥ２２５、フィラメント直径約７ミクロン、フィラメント数約２００本）に対して、樹脂分比率（単位は体積％）を変化させて作製したプリプレグの硬化後の熱伝導率の測定結果の一例である。
【０１０２】
【表１】
2009019152.tif 000011
【０１０３】
表１より、従来のガラス織布１５を用いた場合、ガラス織布１５を覆う半硬化樹脂体１３の樹脂分比率を高くするほど、出来上がった（あるいは硬化後の）プリプレグの熱伝導率が高くなることが判る。
【０１０４】
表２は、実施の形態で用いたガラス織布１５を用いた場合の熱伝導率の測定結果の一例である。表２は、従来のガラス織布１５（ＩＰＣ名称２１１６）が、プレス時にずれないように第２の半硬化樹脂（Ｂステージ状態のエポキシ樹脂を使用した）で固定したものを用いた。なおガラス織布１５を浸漬する第２の樹脂は、必要最小限とし、ガラス織布１５の一部が表面に露出するように（あるいはガラス織布１５の織り目からなる凹凸が表面に残るように）した。こうすることで、第２の樹脂の薄層化と、積層時のガラス織布１５の広がりによる開口率の減少を防止した。
【０１０５】
【表２】
2009019152.tif 000012
【０１０６】
表１と表２を比較すると、樹脂分比率が低い場合でも、高開口率のガラス織布１５を用いることで、熱伝導率を高められることが判る。更に、樹脂分比率を５０体積％から６０体積％、７０体積％、８０体積％と高くすることで、熱伝導率を高くできることが判る。
【０１０７】
これは本発明のガラス織布１５（同じＩＰＣ名称の織り方であっても、使用するフィラメント直径を細くすることで、その分開口率を高めたもの）の場合、高開口率化の硬化が得られたものと思われる。
【０１０８】
（実験２）
実験２として、伝熱プリプレグ１１を用いた伝熱プリント配線板２６の強度を測定した結果を示す。伝熱プリプレグ１１を用いて伝熱プリント配線板２６を作製する場合、プリント配線板として要求される一定の物理的強度（例えば、曲げに対する強度）が必要となる。これらの強度等の評価であるが、ガラス織布１５にコンポジット体１４を含浸させた状態で特性を評価すると、ガラス織布１５の影響が大きく、伝熱プリプレグ１１自体、あるいはこれを硬化してなる伝熱プリント配線板２６の単体での特性（割れにくさ、欠けにくさ、耐力等）の評価が難しい場合がある。そこで実験１としてガラス織布１５を用いない半硬化樹脂体１３部分だけについて、積層、硬化し実験２として評価した。
【０１０９】
なおガラス織布１５（不織布も含む）にコンポジット体１４を含浸させ、半硬化樹脂体１３とすることで、伝熱プリプレグ１１やこれを硬化してなる伝熱プリント配線板２６等が高強度化することは言うまでもない。
【０１１０】
結晶性エポキシ樹脂としてジャパンエポキシレジン製「ＹＬ６１２１Ｈ」、東都化学製「ＹＳＬＶ−８０ＸＹ」、硬化剤として、４−４ジアミノビフェニルエーテル、４−４，ジハイドロキシビフェニルを選び、ここに熱可塑性樹脂やゴム樹脂を添加し、これを所定の溶剤に溶解しコンポジット体１４とした。
【０１１１】
図９は、曲げ強度の評価方法の一例を示す模式図である。図９において、２８は治具である。図９において、治具２８の間に伝熱プリント配線板２６をセットし、矢印２０で示す方向に治具２８を用いて、伝熱プリント配線板２６を曲げる。発明者らの実験では、従来品では１〜２ｍｍ曲げた時点で折れた（割れた）。一方、本発明の伝熱プリント配線板２６では、４〜５ｍｍ曲げても折れなかった。なお試料サイズ（伝熱プリント配線板）は、４０ｍｍ×４ｍｍ×ｔ２ｍｍである。
【０１１２】
以上のようにして、硬化後の熱伝導率が０．５Ｗ／（ｍ・Ｋ）以上２０Ｗ／（ｍ・Ｋ）以下となる伝熱プリプレグ１１であって、この伝熱プリプレグ１１は、ガラス織布１５または不織布と、その一部を露出するように含浸した第２の半硬化樹脂体１３（または硬化樹脂体）と、これらを覆うコンポジット体１４とからなり、前記コンポジット体は、第１の半硬化樹脂と、この樹脂中に分散した無機フィラーとからなる伝熱プリプレグ１１を提供することで、放熱性に優れた伝熱プリント配線板２６を安価に提供できる。
【０１１３】
硬化後の熱伝導率が０．５Ｗ／（ｍ・Ｋ）以上２０Ｗ／（ｍ・Ｋ）以下となる伝熱プリプレグ１１であって、この伝熱プリプレグ１１は、ガラス織布１５または不織布と、このガラス織布１５または不織布からなる凹凸を表面に残すように含浸した第２の半硬化樹脂体１３（または硬化樹脂体）と、これらを覆うコンポジット体１４とからなり、前記コンポジット体は、第１の半硬化樹脂と、この樹脂中に分散した無機フィラーとからなる伝熱プリプレグ１１を提供することで、放熱性に優れた伝熱プリント配線板２６を安価に提供できる。
【０１１４】
ガラス織布１５または不織布は、結晶化ガラス繊維、石英ガラス繊維、強化ガラス繊維、アルミナ繊維、アラミド繊維のいずれか一つ以上の繊維からなる伝熱プリプレグ１１とすることで、ガラス織布１５の開口率を高めた場合でも、その強度を保てる。
【０１１５】
第２の樹脂は、半硬化状態または硬化状態のエポキシ樹脂である伝熱プリプレグ１１を提供することで、積層によるガラス織布１５の開口率への影響を防止できるため放熱性に優れた伝熱プリント配線板２６を安価に提供できる。
【０１１６】
コンポジット体１４は、少なくとも半硬化状態のエポキシ樹脂と、その中に分散されたアルミナ、窒化アルミ、窒化ホウ素、炭化ケイ素、窒化ケイ素、シリカ、酸化亜鉛、酸化チタン、酸化錫、炭素、酸化マグネシウム、ジルコン珪酸塩から選ばれた少なくとも１種類以上からなる無機フィラーとからなる伝熱プリプレグ１１とすることで、伝熱プリント配線板２６の熱伝導率を高められると共に、その強度を高められる。
【０１１７】
コンポジット体１４は、少なくとも半硬化状態のエポキシ樹脂と、ゴム樹脂と、その中に分散されたアルミナ、窒化アルミ、窒化ホウ素、炭化ケイ素、窒化ケイ素、シリカ、酸化亜鉛、酸化チタン、酸化錫、炭素、酸化マグネシウム、ジルコン珪酸塩から選ばれた少なくとも１種類以上からなる無機フィラーとからなる伝熱プリプレグ１１とすることで、伝熱プリント配線板２６の熱伝導率を高められると共に、その強度を高められる。
【０１１８】
エポキシ樹脂の内、６０重量％以上１００重量％以下は、結晶性エポキシ樹脂である伝熱プリプレグ１１とすることで、プリント配線板の熱伝導率を高められる。
【０１１９】
結晶性エポキシ樹脂の重合度は２０以下である伝熱プリプレグ１１とすることで、伝熱プリント配線板２６の熱伝導率を高められる。
【０１２０】
硬化後の熱伝導率が０．５Ｗ／（ｍ・Ｋ）以上２０Ｗ／（ｍ・Ｋ）以下となる、少なくとも樹脂と、その中に分散された無機フィラーとからなる部材１７を用意する工程と、前記部材１７を、ガラス織布１５または不織布と、その一部を含浸する半硬化樹脂体１３（または硬化樹脂体）とからなるシートの表面に塗布する工程と、前記部材１７を半硬化状態とする工程とを有する伝熱プリプレグ１１の製造方法とすることで、放熱性に優れた伝熱プリント配線板２６を安価に製造できる。
【０１２１】
硬化後の熱伝導率が０．５Ｗ／（ｍ・Ｋ）以上２０Ｗ／（ｍ・Ｋ）以下となる伝熱プリプレグ１１と、銅箔２２とを複数枚積層し硬化してなる伝熱プリント配線板２６であって、前記伝熱プリプレグ１１は、ガラス織布１５または不織布と、その一部を露出するように含浸した半硬化樹脂体１３（または硬化樹脂体）と、これらを覆うコンポジット体１４とからなる伝熱プリント配線板２６を提供することで、携帯電話、プラズマテレビ、電装品、産業用の放熱が要求される機器の小型化、高性能化を実現できる。
【産業上の利用可能性】
【０１２２】
以上のように、本発明にかかる伝熱プリプレグ１１及びその製造方法とこれを用いた伝熱プリント配線板を用いることによって、携帯電話、プラズマテレビ、あるいは電装品、あるいは産業用等の放熱が要求される機器の小型化、高性能化が可能となる。
【図面の簡単な説明】
【０１２３】
【図１】実施の形態１における伝熱プリプレグの断面図
【図２】（Ａ）と（Ｂ）は、それぞれガラス織布の断面図と上面図、（Ｃ）は、ガラス織布１５の一部が、半硬化樹脂体に含浸させた様子を説明する断面図
【図３】ガラス繊維を必要最小限の半硬化樹脂体で覆う様子を説明する断面図
【図４】（Ａ）（Ｂ）は、共に伝熱プリプレグの表面に銅箔を固定（あるいは一体化）する方法の一例を説明する断面図
【図５】（Ａ）〜（Ｃ）は、共に多層（例えば４層）プリント配線板を作製する様子を断面で説明する模式図
【図６】開口率を増加させたガラス織布を説明する図
【図７】開口率の高いガラス織布に半硬化樹脂体を形成した様子を説明する図
【図８】開口率の高いガラス織布を用いて作製した伝熱プリプレグを説明する図
【図９】曲げ強度の評価方法の一例を示す模式図
【図１０】（Ａ）（Ｂ）は、共にメソゲン基を有する結晶性ポリマーを、磁場を用いて配向させ、熱伝導率を高くしようとする様子を説明する断面図
【図１１】折り曲げ性を改善した従来の伝熱プリプレグの一例を示す断面図
【符号の説明】
【０１２４】
１１  伝熱プリプレグ
１２  ガラス繊維
１３  半硬化樹脂体
１４  コンポジット体
１５  ガラス織布
１６  露出部
１７  部材
１８  槽
１９  設備
２０  矢印
２１  プレス
２２  銅箔
２３  積層体
２４  孔
２５  銅メッキ部
２６  伝熱プリント配線板
２７  開口部
２８  治具
【図１】
2009019152.tif 000014
【図２】
2009019152.tif 000015
【図３】
2009019152.tif 000016
【図４】
2009019152.tif 000017
【図５】
2009019152.tif 000018
【図６】
2009019152.tif 000019
【図７】
2009019152.tif 000020
【図８】
2009019152.tif 000021
【図９】
2009019152.tif 000022
【図１０】
2009019152.tif 000023
【図１１】
2009019152.tif 000024